(57)【特許請求の範囲】
【請求項１】
内容物を収容可能な容器基体と、
前記容器基体の外表面に形成され、温度によって色が変化する感温変色性を有する感温変色層とを備え、
前記感温変色層は、感温変色性を有する成分を内包し平均粒子径が０．１μｍ以上５μｍ以下の範囲であるマイクロカプセル粒子を有するインキを、前記容器基体に塗布することで形成され、
前記インキは、色が変化する変色温度が互いに異なる複数種類のマイクロカプセル粒子を含有することを特徴とする容器。
【請求項２】
複数種類の前記マイクロカプセル粒子の含有量は、前記インキの全量に対して２０ｗｔ％以上５０ｗｔ％以下の範囲であることを特徴とする請求項１に記載の容器。
【請求項３】
前記インキは、温度が第１の温度未満である場合に第１の色を呈し、温度が当該第１の温度以上である場合に当該第１の色とは異なる第２の色を呈する第１のマイクロカプセルと、温度が当該第１の温度と異なる第２の温度未満である場合に第３の色を呈し、温度が当該第２の温度以上である場合に当該第３の色とは異なる第４の色を呈する第２のマイクロカプセルとを含有することを特徴とする請求項１または２に記載の容器。
【請求項４】
前記感温変色層は、前記変色温度が異なる複数種類のマイクロカプセル粒子を有する第１のインキが前記容器基体にドット状に塗布された第１の領域と、当該第１のインキとは異なる複数種類のマイクロカプセル粒子を有する第２のインキが当該容器基体にドット状に塗布された第２の領域と、当該第１のインキおよび当該第２のインキが当該容器基体にそれぞれドット状に塗布された第３の領域とを有することを特徴とする請求項１乃至３のいずれか１項に記載の容器。
【請求項５】
前記感温変色層の前記第３の領域は、前記第１のインキと前記第２のインキとが互いに重ならないように塗布されることを特徴とする請求項４に記載の容器。
【発明の詳細な説明】
【技術分野】
【０００１】
本発明は、容器に関する。
【背景技術】
【０００２】
温度によって色が変化する性質を有する感温変色性を有するインキが知られている。例えば、特許文献１には、感温変色性組成物を含有するマイクロカプセル粒子を成分とすることで、温度によって色が変化するグラビアインキが記載されている。
【先行技術文献】
【特許文献】
【０００３】
【特許文献１】特開２００１−３３５７２９号公報
【発明の概要】
【発明が解決しようとする課題】
【０００４】
ここで、感温変色性を有する塗膜を容器に形成するにあたり、感温変色性を有するマイクロカプセル粒子を成分とするインキを容器の外表面に塗布する方法が採用される。このとき、マイクロカプセル粒子の状態によっては塗膜の色が安定化せず不鮮明になる場合や、塗膜が容器の外表面から剥がれてしまう場合があり、容器外観の美感が低下することが懸念される。
本発明は、マイクロカプセル粒子が含まれるインキを容器に塗布した場合に起こりうる、容器外観の美感の低下を抑制することを目的とする。
【課題を解決するための手段】
【０００５】
本発明が適用される容器は、内容物を収容可能な容器基体と、前記容器基体の外表面に形成され、温度によって色が変化する感温変色性を有する感温変色層とを備え、前記感温変色層は、感温変色性を有する成分を内包し平均粒子径が０．１μｍ以上５μｍ以下の範囲であるマイクロカプセル粒子を有するインキを、前記容器基体に対してオフセット印刷によって塗布することで形成されることを特徴とする容器である。
【０００６】
ここで、前記マイクロカプセル粒子の含有量は、前記インキの全量に対して２０ｗｔ％以上５０ｗｔ％以下であることを特徴とすることができる。
また、前記感温変色層は、温度上昇または温度低下に伴って、有色である第１の色から、無色または当該第１の色とは異なる有色である第２の色へと変色することを特徴とすることができる。
また、前記感温変色層は、温度が第１の温度未満の場合に有色である第１の色を呈し、温度が当該第１の温度よりも高い第２の温度以上の場合に有色である第２の色を呈し、温度が当該第１の温度以上且つ当該第２の温度未満の場合に無色となることを特徴とすることができる。
また、前記感温変色層は、温度が第１の温度未満の場合に有色である第１の色を呈し、温度が当該第１の温度よりも高い第２の温度以上の場合に有色である第２の色を呈し、温度が当該第１の温度以上且つ当該第２の温度未満の場合に、当該第１の色および当該第２の色とは異なる第３の色を呈することを特徴とすることができる。
また、前記感温変色層は、互いに異なる感温変色性を有する複数の前記インキを、それぞれ前記容器基体に対してドット状に塗布することで形成されることを特徴とすることができる。
【発明の効果】
【０００７】
本発明によれば、マイクロカプセル粒子が含まれるインキを容器に塗布した場合に起こりうる、容器外観の美感の低下を抑制することが可能になる。
【図面の簡単な説明】
【０００８】
【図１】本実施の形態が適用される缶体の構成について説明するための図である。
【図２】画像形成工程にて用いられる画像形成装置の構成を説明するための図である。
【図３】本実施の形態の第１の構成例および第２の構成例を説明するための図である。
【図４】本実施の形態の第３の構成例を説明するための図である。
【図５】本実施の形態の第４の構成例を説明するための図である。
【発明を実施するための形態】
【０００９】
以下、本発明の実施形態について説明する。
［缶体の構成の説明］
まず、本実施の形態が適用される缶体について説明する。図１は、本実施の形態が適用される缶体１の構成について説明するための図であり、図１（ａ）は、本実施の形態の缶体１の概略を示した図であり、図１（ｂ）は、図１（ａ）の断面の一部を拡大した図である。
図１（ａ）、（ｂ）に示すように、缶体１は、容器１０と、容器１０の上部を塞ぐための蓋部材２０とから構成される。
【００１０】
そして、容器１０は、内容物が充填可能な容器基体１２と、容器基体１２の外周面に形成された塗膜１４とからなる。また、本実施の形態では、塗膜１４は、容器基体１２の外周面に形成されるインキ層１４２と、インキ層１４２を保護するためにインキ層１４２上に形成される保護層１４３とから構成されている。
本実施の形態において、インキ層１４２の厚さは例えば１〜２μｍとすることができ、保護層１４３の厚さは例えば３〜５μｍとすることができる。
【００１１】
塗膜１４におけるインキ層１４２は、本実施の形態では、容器基体１２に直接印刷される層である。本実施の形態のインキ層１４２は、感温変色層の一例であり、温度上昇または温度低下により色が変化する感温変色性を有している。インキ層１４２により文字や図形などを含む種々の図柄が印刷されることで、容器１０において、容器１０を見る者に対して美観性を与える装飾性を向上させることができる。
インキ層１４２を形成するためには、感温変色性を有する成分を内包したマイクロカプセル粒子を有するインキを用いる。本実施の形態で用いるインキの構成については、後段にて詳細に説明する。
なお、図１では、容器基体１２の外周面全体に亘って感温変色性を有するインキ層１４２が形成された缶体１を例に挙げたが、インキ層１４２は、必ずしも容器基体１２の外周面全体に形成される必要はなく、容器基体１２の外周面における一部分のみに形成されていてもよい。
【００１２】
塗膜１４の保護層１４３は、上述の通りインキ層１４２を保護するために用いられる層である。保護層１４３の成分は、主として樹脂である。この樹脂の種類は、透明であれば特に限定されるものではなく、エポキシ／フェノール樹脂、ポリエステル／アミノ樹脂、エポキシ／ポリエステル／アクリル／アミノ樹脂等を使用することができる。また、パラフィンワックス、マイクロクリスタリンワックス、ポリエチレンワックス、ポリプロピレンワックス、低分子ポリエステル樹脂、天然油脂、蝋等の添加剤も任意に配合することができる。
【００１３】
容器基体１２は、本実施の形態では、内容物を充填するために例えば図中上部が開口する有底円筒形状を有する。内容物としては、特に限定されることはないが、例えばビールなどのアルコール類、ジュース等のソフトドリンク類に例示される飲料である。また、容器基体１２を構成する材料としては、内容物を充填可能であるものであれば特に限定されるものではなく、ポリエチレンテレフタレート（Polyethylene terephthalate、ＰＥＴ）等の樹脂類やアルミニウム、鉄（スチール）等の金属類を使用することができる。ただし本実施の形態は、特にアルミニウム等の金属類を容器基体１２の材料とする場合に、好ましく用いることができる。
容器基体１２として金属類を使用した場合、蓋部材２０は、外縁部を所謂巻き締めすることで容器１０に対して固定されている。容器基体１２の内容物が飲料である場合には、蓋部材２０に、飲み口としての開口部を形成するためにプルタブ（図示せず）が備えられて入れもよい。
【００１４】
［インキの構成の説明］
続いて、本実施の形態において、インキ層１４２（図１参照）の形成に用いられるインキの構成について説明する。本実施の形態のインキは、感温変色性を有する機能性成分（以下、感温変色性成分と呼ぶ）を内包するマイクロカプセル粒子、樹脂成分、および溶剤を主成分とする。そして、本実施の形態のインキは、樹脂成分が溶解した溶剤中に、マイクロカプセル粒子が分散することで構成されている。なお、マイクロカプセル粒子が有する感温変色性とは、温度の上昇または温度の低下により色が変化する性質をいい、可逆的な変化および不可逆的な変化の双方を含むものとする。また、色の変化としては、有色同士の変化の他に、有色から無色（透明）、無色（透明）から有色への変化も含むものとする。
本実施の形態において、インキの全体量に対するマイクロカプセル粒子の含有量は、２０〜５０ｗｔ％であることが好ましい。
以下、インキを構成するそれぞれの要素について詳細に説明する。
【００１５】
１．マイクロカプセル粒子
本実施の形態のマイクロカプセル粒子は、感温変色性成分と、感温変色性成分を取り囲む壁膜物質とを有しており、感温変色性成分を壁膜物質が内包した構造を有している。また、本実施の形態のマイクロカプセル粒子の平均粒子径は、０．１μｍ以上５μｍ以下の範囲となっている。
マイクロカプセル粒子の粒子径は、例えば、レーザ回折／散乱式粒度分布測定装置（ＬＡ−７００、堀場製作所製）等の測定器を用いて測定することができる。なお、本明細書において、マイクロカプセル粒子の「平均粒子径」とは、レーザ回折・散乱法によって求めたマイクロカプセル粒子の粒度分布における個数平均径とする。
続いて、マイクロカプセル粒子を構成する各成分について、順に説明する。
【００１６】
（１）感温変色性成分
マイクロカプセル粒子に内包される感温変色性成分は、（イ）電子供与性呈色性有機化合物、（ロ）電子受容性化合物、（ハ）前記両者の反応を特定温度域で可逆的に生起させる反応媒体を有している。
以下、それぞれの構成について説明する。
【００１７】
（イ）電子供与性呈色性有機化合物
電子供与性呈色性有機化合物としては、公知のジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類等を用いることができる。以下にこれらの化合物を例示する。
３，３−ビス（ｐ−ジメチルアミノフェニル）−６−ジメチルアミノフタリド、３−（４−ジエチルアミノフェニル）−３−（１−エチル−２−メチルインドール−３−イル）フタリド、３，３−ビス（１−ｎ−ブチル−２−メチルインドール−３−イル）フタリド、３，３−ビス（２−エトキシ−４−ジエチルアミノフェニル）−４−アザフタリド、３−〔２−エトキシ−４−（Ｎ−エチルアニリノ）フェニル〕−３−（１−エチル−２−メチルインドール−３−イル）−４−アザフタリド、３，６−ジフェニルアミノフルオラン、３，６−ジメトキシフルオラン、３，６−ジ−ｎ−ブトキシフルオラン、２−メチル−６−（Ｎ−エチル−Ｎ−ｐ−トリルアミノ）フルオラン、３−クロロ−６−シクロヘキシルアミノフルオラン、２−メチル−６−シクロヘキシルアミノフルオラン、２−（２−クロロアニリノ）−６−ジ−ｎ−ブチルアミノフルオラン、２−（３−トリフルオロメチルアニリノ）−６−ジエチルアミノフルオラン、２−（Ｎ−メチルアニリノ）−６−（Ｎ−エチル−Ｎ−ｐ−トリルアミノ）フルオラン、１，３−ジメチル−６−ジエチルアミノフルオラン、２−クロロ−３−メチル−６−ジエチルアミノフルオラン、２−アニリノ−３−メチル−６−ジエチルアミノフルオラン、２−アニリノ−３−メチル−６−ジ−ｎ−ブチルアミノフルオラン、２−キシリジノ−３−メチル−６−ジエチルアミノフルオラン、１，２−ベンツ−６−ジエチルアミノフルオラン、１，２−ベンツ−６−（Ｎ−エチル−Ｎ−イソブチルアミノ）フルオラン、１，２−ベンツ−６−（Ｎ−エチル−Ｎ−イソアミルアミノ）フルオラン、２−（３−メトキシ−４−ドデコキシスチリル）キノリン等を挙げることができる。
さらに、蛍光性の黄色〜赤色の発色を発現させるのに有効な、ピリジン系、キナゾリン系、ビスキナゾリン系化合物等を用いることもできる。
【００１８】
（ロ）電子受容性化合物
電子受容性化合物としては、活性プロトンを有する化合物群、偽酸性化合物群（酸ではないが、組成物中で酸として作用して成分（イ）を発色させる化合物群）、電子空孔を有する化合物群等を用いることができる。
活性プロトンを有する化合物を例示すると、フェノール性水酸基を有する化合物としては、モノフェノール類からポリフェノール類がある。また、その置換基としてアルキル基、アリール基、アシル基、アルコキシカルボニル基、カルボキシ基およびそのエステル又はアミド基、ハロゲン基等を有するものが挙げられる。さらに、及びビス型、トリス型フェノール等、フェノール−アルデヒド縮合樹脂等を用いることができる。また、前記フェノール性水酸基を有する化合物の金属塩であってもよい。
【００１９】
以下に具体例を挙げる。
フェノール、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ｐ−ヒドロキシ安息香酸ｎ−ブチル、ｐ−ヒドロキシ安息香酸ｎ−オクチル、レゾルシン、没食子酸ドデシル、２，２−ビス（４−ヒドロキシフェニル）プロパン、４，４−ジヒドロキシジフェニルスルホン、１，１−ビス（４−ヒドロキシフェニル）エタン、２，２−ビス（４−ヒドロキシ−３−メチルフェニル）プロパン、ビス（４−ヒドロキシフェニル）スルフィド、１−
フェニル−１，１−ビス（４−ヒドロキシフェニル）エタン、１，１−ビス（４−ヒドロキシフェニル）−３−メチルブタン、１，１−ビス（４−ヒドロキシフェニル）−２−メチルプロパン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、２，２−ビス（４−ヒドロキシフェニル）ブタン、２，２−ビス（４−ヒドロキシフェニル）エチルプロピオネート、２，２−ビス（４−ヒドロキシフェニル）−４−メチルペンタン、２，２−ビス（４−ヒドロキシフェニル）ヘキサフルオロプロパン、２，２−ビス（４−ヒドロキシフェニル）ｎ−ヘプタン、２，２−ビス（４−ヒドロキシフェニル）ｎ−ノナン等がある。
前記フェノール性水酸基を有する化合物が最も有効な熱変色特性を発現させることができるが、芳香族カルボン酸および炭素数２〜５の脂肪族カルボン酸、カルボン酸金属塩、酸性リン酸エステル及びそれらの金属塩、１、２、３−トリアゾールおよびその誘導体から選ばれる化合物等であってもよい。
【００２０】
（ハ）反応媒体
反応媒体は、上述の電子供与性呈色性有機化合物と電子受容性化合物との電子授受反応を特定温度域で可逆的に生起させる反応媒体として機能するものであり、アルコール類、エステル類、ケトン類、及び炭化水素類から選ばれる。
アルコール類としては、脂肪族一価の飽和アルコール、脂肪族の不飽和アルコール、脂環式アルコール等を挙げることができる。
脂肪族一価の飽和アルコールとしては、例えば、デシルアルコール、ウンデシルアルコール、ドデシルアルコール、トリデシルアルコール、テトラデシルアルコール、ペンタデシルアルコール、ヘキサデシルアルコール、ヘプタデシルアルコール等を例示することができる。また、脂肪族の不飽和アルコールとしては、例えば、アリルアルコール、オレイルアルコール等を例示することができる。さらに、脂環式アルコールとしては、例えば、シクロペンタノール、シクロヘキサノール、シクロオクタノール、シクロドデカノール等を例示することができる。
【００２１】
エステル類としては、炭素数１０以上のエステル類が有効である。このようなエステル類としては、脂肪族の一価カルボン酸または脂環もしくは芳香環を有する一価カルボン酸と、脂肪族の一価アルコールまたは脂環もしくは芳香環を有する一価アルコールとの任意の組み合わせから得られるエステル類、脂肪族の多価カルボン酸または脂環もしくは芳香環を有する多価カルボン酸と、脂肪族の一価アルコールまたは脂環もしくは芳香環を有する一価アルコールとの任意の組み合わせから得られるエステル類、脂肪族の一価カルボン酸または脂環もしくは芳香環を有する一価カルボン酸と、脂肪族の多価アルコールまたは脂環あるいは芳香環を有する多価アルコールとの任意の組み合わせから得られるエステル類が挙げられる。
具体的には、例えば、カプリル酸エチル、カプリル酸オクチル、カプリル酸ステアリル、カプリン酸ミリスチル、カプリン酸セチル、カプリン酸ステアリル、ラウリン酸２−エチルヘキシル、ラウリン酸ｎ−デシル、ミリスチン酸３−メチルブチル、パルミチン酸イソプロピル、パルミチン酸ネオペンチル、パルミチン酸ノニル、パルミチン酸シクロヘキシル、ステアリン酸ｎ−ブチル、ステアリン酸２−メチルブチル、ステアリン酸３，５，５−トリメチルヘキシル、ステアリン酸ｎ−ヘプチル、ステアリン酸ｎ−ウンデシル、ステアリン酸ペンタデシル、ステアリン酸シクロヘキシルメチル、ベヘン酸イソプロピル、ベヘン酸ヘキシル、ベヘン酸ラウリル、安息香酸セチル、フタル酸ジミリスチル、シュウ酸ジミリスチル、シュウ酸ジセチル、マロン酸ジセチル、コハク酸ジラウリル、グルタル酸ジラウリル、アジピン酸ジウンデシル、アゼライン酸ジラウリル等を例示することができる。
【００２２】
また、上記のエステル類に加えて、飽和脂肪酸と分枝を有する脂肪族アルコールとのエステル、不飽和脂肪酸または分枝もしくは置換基を有する飽和脂肪酸と分岐を有するかまたは炭素数１６以上の脂肪族アルコールとのエステル、酪酸セチル、酪酸ステアリルおよび酪酸ベヘニルから選ばれるエステル化合物も有効である。
具体的には、酪酸２−エチルヘキシル、ベヘン酸２−エチルヘキシル、ミリスチン酸２−エチルヘキシル、カプリン酸２−エチルヘキシル、ラウリン酸３，５，５−トリメチルヘキシル、パルミチン酸３，５，５−トリメチルヘキシル、ステアリン酸３，５，５−トリメチルヘキシル、カプロン酸２−メチルブチル、カプリル酸２−メチルブチル、カプリン酸２−メチルブチル、パルミチン酸１−エチルプロピル、ステアリン酸１−エチルプロピル、ベヘン酸１−エチルプロピル、ラウリン酸１−エチルヘキシル、ミリスチン酸１−エチルヘキシル、パルミチン酸１−エチルヘキシル、カプロン酸２−メチルペンチル、カプリル酸２−メチルペンチル、カプリン酸２−メチルペンチル、ラウリン酸２−メチルペンチル、ステアリン酸２−メチルブチル、ステアリン酸２−メチルブチル、ステアリン酸３−メチルブチル、ステアリン酸１−メチルヘプチル、ベヘン酸２−メチルブチル、ベヘン酸３−メチルブチル、ステアリン酸１−メチルヘプチル、ベヘン酸１−メチルヘプチル、カプロン酸１−エチルペンチル、パルミチン酸１−エチルペンチル、ステアリン酸１−メチルプロピル、ステアリン酸１−メチルオクチル等を例示することができる。
【００２３】
さらにまた、上記のエステル類に加えて、炭素数が９以上の奇数の脂肪族一価アルコールと炭素数が偶数の脂肪族カルボン酸から得られる脂肪酸エステル化合物、ｎ−ペンチルアルコール又はｎ−ヘプチルアルコールと炭素数１０乃至１６の偶数の脂肪族カルボン酸より得られる総炭素数１７乃至２３の脂肪酸エステル化合物も有効である。
具体的には、酢酸ｎ−ペンタデシル、酪酸ｎ−トリデシル、酪酸ｎ−ペンタデシル、カプロン酸ｎ−ウンデシル、カプロン酸ｎ−トリデシル、カプロン酸ｎ−ペンタデシル、カプリル酸ｎ−ノニル、カプリル酸ｎ−ウンデシル、カプリル酸ｎ−トリデシル、カプリル酸ｎ−ペンタデシル、カプリン酸ｎ−ヘプチル、カプリン酸ｎ−ノニル、カプリン酸ｎ−ウンデシル、カプリン酸ｎ−トリデシル、カプリン酸ｎ−ペンタデシル、ラウリン酸ｎ−ペンチル、ラウリン酸ｎ−ヘプチル、ラウリン酸ｎ−ノニル、ラウリン酸ｎ−ウンデシル、ラウリン酸ｎ−トリデシル、ラウリン酸ｎ−ペンタデシル、ミリスチン酸ｎ−ペンチル、ミリスチン酸ｎ−ヘプチル、ミリスチン酸ｎ−ノニル、ミリスチン酸ｎ−ウンデシル、ミリスチン酸ｎ−トリデシル、パルミチン酸ｎ−ペンチル等が挙げられる。
【００２４】
ケトン類としては、総炭素数が１０以上の脂肪族ケトン類やアリールアルキルケトン類等を挙げることができる。
総炭素数が１０以上の脂肪族ケトン類としては、例えば、２−デカノン、３−デカノン、４−デカノン、２−ウンデカノン、３−ウンデカノン、４−ウンデカノン、５−ウンデカノン、６−ウンデカノン、２−ドデカノン、３−ドデカノン、４−ドデカノン、５−ドデカノン、２−トリデカノン、３−トリデカノン、２−テトラデカノン、２−ペンタデカノン等を例示することができる。
また、アリールアルキルケトン類としては、例えば、ｎ−ラウロフェノン、ｎ−ウンデカノフェノン等を例示することができる。
【００２５】
炭化水素類としては、ペンタデカン、ヘキサデカン、ヘプタデカン、オクタデカン、ノナデカン、エイコサン、ヘンエイコサン、ドコサン、トリコサン、１−ペンタデセン、１−ヘキサデセン、１−ヘプタデセン、１−オクタデセン、１−ノナデセン、１−エイコセン、１−ヘンエイコセン等を例示できる。
【００２６】
（２）マイクロカプセル粒子の壁膜物質
上述した感温変色性成分を囲むためのマイクロカプセル粒子の壁膜物質としては、例えば、ポリ尿素壁膜を形成するための多価アミンとカルボニル化合物、ポリアミド壁膜を形成するための多塩基酸クロライドと多価アミン、ポリウレタン壁膜を形成するための多価イソシアネートとポリヒドロキシ化合物、エポキシ樹脂壁膜を形成するためのエポキシ化合物と多価アミン、メラミン樹脂壁膜を形成するためのメラミン・ホルマリンプレポリマー、尿素樹脂壁膜を形成するためのアクリル酸エステル、アクリロニトリル、塩化ビニリデン等の各種モノマー類等を挙げることができる。なお、マイクロカプセル粒子の壁膜物質は、これらに限定されるものではなく、また、２種以上のものを組み合わせて用いることもできる。
【００２７】
（３）マイクロカプセル粒子の製法
以上のような感温変色性成分および壁膜物質を有するマイクロカプセル粒子を作成するマイクロカプセル化法としては、従来公知の方法を用いることができる。例えば、コアセルベーション法、界面重合法、ｉｎ  ｓｉｔｕ（インサイチュ）重合法、液中硬化被覆法、気中混濁被覆法、スプレードライング法等を挙げることができる。なお、マイクロカプセル化法としては、これらに限定されることはなく、また、２種以上の異なる方法を組み合わせて使用することもできる。
【００２８】
なお、マイクロカプセルの粒径を上述した範囲に調整する方法としては、以下の方法を挙げることができる。例えば、マイクロカプセル化法として感温変色性成分を乳化する方法を採用する場合には、その乳化時の感温変色性成分の粒径を調節することで、所望の粒子径を有するマイクロカプセル粒子を得ることが可能になる。また、例えば、マイクロカプセル化法として液体を噴霧乾燥する方法を採用する場合には、噴霧する液体の濃度、送り速度、噴霧回転数、回転温度等を調整することにより、所望の粒子径を有するマイクロカプセル粒子を得ることが可能になる。
さらに、必要に応じて、マイクロカプセル化完了後のマイクロカプセル粒子をろ過したり、分級フィルターに通したり、あるいは遠心分離したりする等により、所望の粒子径を有するマイクロカプセル粒子を得ることができる。
【００２９】
以上の方法により得たマイクロカプセル粒子の粒子径は、例えば、レーザ回折／散乱式粒度分布測定装置（ＬＡ−７００、堀場製作所製）等の測定器を用いて測定することができ、これによりマイクロカプセル粒子が所望の粒子径を有しているかを確認することができる。
【００３０】
２．溶剤
本実施の形態のインキに使用される溶剤としては、乾燥性や用いる樹脂の溶解力に応じて、脂肪族炭化水素系、芳香族炭化水素系、アルコール系、エーテル系、エステル系、ケトン系、水等の溶剤を任意に選択することができる。なお、インキに用いる溶剤としては、これらの溶剤のみに限定されるものではない。また、１種の各溶剤を単独で用いてもよいし、２種以上の溶剤を任意に混合して用いてもよい。
【００３１】
溶剤成分として、例えば、一価の脂肪族アルコール類（ａ）または二価のアミノアルコール類（ｂ）または三価以上のアミノアルコール類（ｃ）の、エチレンオキシドおよび／またはプロピレンオキシド付加物を使用することができる。
一価の脂肪族アルコール類（ａ）としては、一価の脂肪族アルコール（メタノール、エタノール、１−プロパノール、１−ブタノール、イソブタノール、ヘプタノール、ヘキサノール、シクロヘキサノール、シクロヘキシルメタノール、オクタノール、２−エチルヘキサノール、ノニルアルコール、デシルアルコール、ラウリルアルコール、ステアリルアルコール、イソステアリルアルコール、エイコシルアルコール、テトラコシルアルコール、オレイルアルコール、ソルビタントリオレート等）；一価のアミノアルコール（ジエチルアミノエタノール、ジブチルアミノプロパノール、エチルドデシルアミノエタノール等）等；並びにこれらの混合物が挙げられる。
【００３２】
二価のアミノアルコール類（ｂ）としては、エチルジエタノールアミン、プロピルジプロパノールアミン、ブチルジエタノールアミン、２−エチルヘキシルジエタノールアミン、ドデシルジエタノールアミン、オクタデシルジプロパノールアミン、シクロヘキシルジエタノールアミン等、並びにこれらの混合物が挙げられる。
三価以上のアミノアルコール類（ｃ）としては、トリエタノールアミン、トリプロパノールアミン、ジヒドロキシエチルヒドロキシプロピルアミン、Ｎ−メチル−Ｎ，Ｎ’，Ｎ’−トリエタノールエチレンジアミン等、及びこれらの混合物が挙げられる。
【００３３】
３．樹脂
本実施の形態におけるインキの樹脂としては、上述した溶剤に溶解可能な樹脂であれば特に制限はなく、各種の樹脂を用いることができる。例えば、硝化綿等のセルロース誘導体、ポリアマイド樹脂、ロジン誘導体、石油樹脂、エチレン−塩化ビニル共重合体、塩化ビニル−酢酸ビニル共重合体、エチレン−酢酸ビニル共重合体、エチレン−塩化ビニル−酢酸ビニル共重合体、アクリル樹脂、アクリル−塩化ビニル共重合体、塩化ゴム、環化ゴム、塩素化ポリオレフィン、ポリエステル、ナイロン、ポリウレタン、ポリイソシアネート等を挙げることができる。
なお、本実施の形態において用いることができる樹脂はこれらに限定されるものではない。また、樹脂は、単独で用いてもよく、２種以上のものを組み合わせて使用してもよい。
【００３４】
［画像形成工程の説明］
続いて、上述したインキを用いて、飲料缶等として使用される缶体１の容器基体１２に画像（塗膜１４（図１参照））を形成する画像形成工程について説明する。図２は、画像形成工程にて用いられる画像形成装置５００の構成を説明するための図である。
図２（ａ）は、画像形成装置５００の全体構成を示している。画像形成装置５００は、いわゆるオフセット印刷により、容器基体１２に対して画像を形成する。この画像形成装置５００は、円柱状のブランケットシリンダ５１０、図柄に対応した印刷版を各々備えブランケットシリンダ５１０上に画像を形成する複数の画像形成ユニット５２０、容器基体１２を支持するマンドレルホイル５３０、容器基体１２の外周面に保護層１４３を形成する保護層形成装置５４０を備える。
【００３５】
ブランケットシリンダ５１０は、円柱状に形成されるとともに一方向（図中矢印に示す方向）に回転する。また、ブランケットシリンダ５１０は、外周面に複数のブランケット５１１（被転写部）を有している。ここで、ブランケットシリンダ５１０は、画像形成ユニット５２０の各々に設けられた印刷版からブランケット５１１上に転写されたインキを、転写部Ｔにて容器基体１２に対し転写する。
【００３６】
画像形成ユニット５２０は、ブランケットシリンダ５１０の周方向に沿って色毎に複数設けられている。画像形成ユニット５２０の各々は、ブランケット５１１に接触しブランケット５１１に対してインキにより形成された画像を転写する転写部材５２２と、この転写部材５２２の外周面にインキを供給するインキ供給装置５２１とを備えている。
図２（ｂ）は、本実施の形態の画像形成ユニット５２０の構成を説明するための図である。
【００３７】
図２（ｂ）に示すように、インキ供給装置５２１は、内部にインキを収容するインキ収容部５２１Ａと、インキ収容部５２１Ａに収容されたインキに接触しインキ収容部５２１Ａからインキを取り出すインキローラ５２１Ｂと、インキローラ５２１Ｂによりインキ収容部５２１Ａから取り出されたインキを練りながら転写部材５２２に向けて搬送するインキ搬送部材５２１Ｃとを有している。
【００３８】
インキローラ５２１Ｂは、例えば、円柱状の形状を備えたゴム製のロールから構成され、インキ収容部５２１Ａに収容されたインキおよびインキ搬送部材５２１Ｃに接するとともに、回転可能に設けられる。
そして、インキローラ５２１Ｂは、インキ収容部５２１Ａに収容されたインキおよびインキ搬送部材５２１Ｃに接触しながら回転することで、インキをインキ収容部５２１Ａから取り出して、インキ搬送部材５２１Ｃに受け渡している。
【００３９】
インキ搬送部材５２１Ｃは、図２（ｂ）に示すように、インキローラ５２１Ｂから転写部材５２２に向かって一列に並んだ複数のローラから構成される。インキ搬送部材５２１Ｃを構成するそれぞれのローラは、例えば、円柱形状を備えるゴム製のロールから構成され、隣接するローラと接するように配置されるとともに、回転可能に設けられる。
そして、インキ搬送部材５２１Ｃを構成するそれぞれのローラは、回転することによって、インキローラ５２１Ｂから受け渡されたインキを隣接するローラとの間で練って延ばす。さらに、インキ搬送部材５２１Ｃを構成するそれぞれのローラは、インキを、隣接するローラ間で受け渡すことにより転写部材５２２に向けて搬送する。
【００４０】
転写部材５２２は、図２（ｂ）に示すように、円柱状に形成されるとともに不図示のモータにより回転駆動されるシリンダ５２２Ａと、図柄（画像）に対応した凹凸が外周面に形成されるとともに筒状に形成されシリンダ５２２Ａに対して取り付けられた印刷版５２２Ｂとから構成されている。
【００４１】
そして、転写部材５２２は、インキ搬送部材５２１Ｃにより印刷版５２２Ｂの外周面に受け渡されたインキを、ブランケット５１１に対して転写する。これにより、各ブランケット５１１の表面に、インキにより形成された画像が形成される。詳細には、各ブランケット５１１の表面であって画像形成ユニット５２０毎に割り当てられた各領域に、画像形成ユニット５２０（印刷版５２２Ｂ）の各々からインキが順次転写される。この結果、各ブランケット５１１の表面には、印刷版５２２Ｂの外周面に形成された図柄に対応した画像が形成される。そして、この画像は、ブランケットシリンダ５１０の回転に伴い転写部Ｔまで移動し、周方向に回転している容器基体１２の外周面に転写される。これにより、容器基体１２の外周面にインキ層１４２（図１参照）が形成される。
【００４２】
マンドレルホイル５３０は、図２（ａ）に示すように、ブランケットシリンダ５１０の対向位置に配置されるとともに一方向（図中矢印に示す方向）に回転し、不図示のウォッシャー工程から移動してきた容器基体１２を上記転写部Ｔまで搬送する。なお、容器基体１２が転写部Ｔに達する際、容器基体１２は周方向（図中矢印に示す方向）に回転されており、本実施の形態では、ブランケット５１１においてインキにより形成された画像が、容器基体１２における外周面の全周に亘って転写される。
【００４３】
保護層形成装置５４０は、転写部Ｔにて画像が転写され、インキ層１４２が形成された容器基体１２の外周面に塗料を塗布する。これにより、容器基体１２の外周面に形成されたインキ層１４２の上に保護層１４３が形成される。
続いて、保護層形成装置５４０により保護層１４３が形成された後の容器基体１２を不図示の加熱工程にて加熱することにより、容器基体１２に形成された塗膜１４（インキ層１４２、保護層１４３）を硬化させる。これにより、容器基体１２に対して画像（塗膜１４）を形成する画像形成工程が終了する。
なお、塗膜１４（インキ層１４２、保護層１４３）が形成された容器基体１２（容器１０）には、飲料等の内容物が充填された後、蓋部材２０が取り付けられ、図１に示したような缶体１が得られる。
【００４４】
ところで、上述したように、本実施の形態のインキに含まれるマイクロカプセル粒子の平均粒子径は、０．１μｍ以上５μｍ以下の範囲である。
一般に、マイクロカプセル粒子の平均粒子径が過度に大きい場合、特にマイクロカプセル粒子の平均粒子径が５μｍよりも大きい場合には、溶剤にマイクロカプセル粒子を混ぜ合わせてインキを作成した場合に、溶剤に対するマイクロカプセル粒子の分散安定性や、インキの加工適性が低下する場合がある。そして、溶剤に対するマイクロカプセル粒子の分散安定性やインキの加工適性が低下した場合には、容器基体１２等に対してインキを塗布して硬化させた場合に、硬化したインキ層１４２（図１参照）におけるインキの結合力が弱くなり、容器基体１２に対するインキ層１４２の剥離耐性が低下する場合がある。
【００４５】
本実施の形態では、上述したようにインキに含まれるマイクロカプセル粒子の平均粒子径を５μｍ以下の範囲としている。したがって、マイクロカプセル粒子の平均粒子径が５μｍよりも大きい場合と比較して、インキの溶剤に対するマイクロカプセル粒子の分散安定性やインキの加工適性が低下するのが抑制される。これにより、インキを容器基体１２に塗布して硬化した場合に、インキに含まれるマイクロカプセル粒子の平均粒子径が５μｍよりも大きい場合と比較して、容器基体１２に対するインキ層１４２の剥離耐性が低下するのが抑制される。
【００４６】
また、マイクロカプセル粒子の平均粒子径が過度に大きい場合、特にマイクロカプセル粒子の平均粒子径が５μｍよりも大きい場合には、インキ収容部５２１Ａからインキローラ５２１Ｂ、インキ搬送部材５２１Ｃ、転写部材５２２およびブランケット５１１を介して、インキを搬送し、容器基体１２等に転写する場合に、マイクロカプセル粒子の転移性が低下する場合がある。具体的には、インキを構成する成分のうち、溶剤成分や樹脂成分が優先して搬送、転写され、マイクロカプセル粒子がインキ収容部５２１Ａやインキローラ５２１Ｂ、インキ搬送部材５２１Ｃ、転写部材５２２、ブランケット５１１等に残存する場合がある。そしてこのような場合には、容器基体１２に塗布されるインキにおけるマイクロカプセル粒子の含有量が低下したり、容器基体１２上でマイクロカプセル粒子の濃度むらが生じたりする懸念がある。
【００４７】
上述したように、本実施の形態のインキに含まれるマイクロカプセル粒子の平均粒子径は、５μｍ以下である。したがって、容器基体１２等にインキを塗布する場合において、マイクロカプセル粒子の平均粒子径が５μｍよりも大きい場合と比較して、マイクロカプセル粒子の転移性が低下するのが抑制される。これにより、マイクロカプセル粒子の平均粒子径が５μｍよりも大きい場合と比較して、容器基体１２等に塗布されたインキにおいて、マイクロカプセル粒子の含有量が低下したり、マイクロカプセル粒子の濃度むらが生じたりすることが抑制される。
【００４８】
また、一般に、容器基体１２の外周面に形成するインキ層１４２の厚さはおよそ１μｍ〜２μｍの範囲である。さらに、容器基体１２に形成されたインキ層１４２を保護するために、インキ層１４２の上に塗布する保護層１４３の厚さはおよそ３μｍ〜５μｍである。
したがって、マイクロカプセル粒子の粒子径が過度に大きいと、マイクロカプセル粒子が塗膜１４の表面から突出する場合がある。そして、缶体１（図１参照）を搬送する際の振動等により缶体１同士が接触した場合には、一方の缶体１における塗膜１４の表面から突出したマイクロカプセル粒子が、他方の缶体１の塗膜１４（インキ層１４２及び保護層１４３）や塗膜１４から突出するマイクロカプセル粒子に接触する場合がある。これにより、接触したマイクロカプセル粒子や塗膜１４が損傷したり、マイクロカプセル粒子や塗膜１４が容器基体１２から剥がれ落ちたりするおそれがある。
【００４９】
特に、缶体１を飲料缶として用いる場合には、内部に飲料を充填した後に缶体１を搬送する場合がある。ここで、缶体１内に飲料を充填した場合には、飲料を充填しない場合と比較して、缶体１全体の重量が大きくなっている。したがって、搬送時の振動等により缶体１同士が接触した場合には、缶体１に飲料を充填しない場合と比較して、缶体１に生じる衝撃が大きくなる。これにより、缶体１に飲料を充填しない場合と比較して、缶体１の塗膜１４から突出するマイクロカプセル粒子や塗膜１４における損傷や剥がれの発生が多くなる懸念がある。
【００５０】
一方、本実施の形態のインキに含まれるマイクロカプセル粒子の平均粒子径は５μｍ以下の範囲であるため、マイクロカプセル粒子の平均粒子径が５μｍよりも大きい場合と比較して、缶体１の容器基体１２表面に塗布した塗膜１４の表面からマイクロカプセル粒子が突出しにくい。これにより、例えば搬送時の振動等により缶体１同士が衝突した場合でも、インキに含まれるマイクロカプセル粒子の平均粒子径が５μｍよりも大きい場合と比較して、缶体１において、マイクロカプセル粒子や塗膜１４における損傷や剥がれの発生が抑制される。
【００５１】
また、一般に、インキに含まれるマイクロカプセル粒子の粒子径が過度に大きい場合には、このようなインキにより形成したインキ層１４２が白く濁る傾向がある。特に、マイクロカプセル粒子の粒子径が５μｍよりも大きい場合には、インキ層１４２が白く濁る傾向が顕著である。これは、マイクロカプセル粒子の粒子径が光の波長よりも大きくなるにつれて、マイクロカプセル粒子におけるミー散乱等の光の散乱効果が強くなるためだと考えられる。
特に、マイクロカプセル粒子に内包する感温変色性成分が、温度変化により有色から無色（透明）へ変化する場合、または無色（透明）から有色へ変化する性質を有する場合には、感温変色性成分が無色（透明）の状態であっても、インキ層１４２全体としては白く濁った状態になり好ましくない。
これに対し、本実施の形態のインキに含まれるマイクロカプセル粒子の平均粒子径は５μｍ以下の範囲である。したがって、マイクロカプセル粒子の平均粒子径が５μｍよりも大きい場合と比較して、インキ層１４２が白く濁ることが抑制される。
【００５２】
さらにまた、インキに含まれるマイクロカプセル粒子の粒子径が過度に小さい場合、特にマイクロカプセル粒子の粒子径が０．１μｍよりも小さい場合には、マイクロカプセル粒子内に内包される感温変色性成分の量が少ないため、このようなインキによりインキ層１４２が形成された缶体１では、発色性や感温変色性が不十分となる場合がある。
これに対し、上述したように、本実施の形態のインキに含まれるマイクロカプセル粒子の平均粒子径は０．１μｍ以上である。したがって、マイクロカプセル粒子の平均粒子径が０．１μｍよりも小さい場合と比較して、缶体１におけるインキ層１４２の発色性や感温変色性が不十分となることが抑制される。
【００５３】
以上のように、本実施の形態では、平均粒子径を０．１μｍ以上５μｍ以下の範囲であるマイクロカプセル粒子を有するインキを、上述した所謂オフセット印刷により容器基体１２に塗布することで、インキ層１４２の剥離や損傷、白濁等が抑制され、インキ層１４２の発色が良好な缶体１を得ることができる。そして、本実施の形態では、インキ層１４２の剥離や損傷、白濁等が抑制され、インキ層１４２の発色が良好になることで、缶体１における美観の低下が抑制される。
【００５４】
続いて、感温変色性成分を内包するマイクロカプセル粒子を有するインキにおける変色の仕方について、例を挙げて説明する。なお、以下の説明において、インキやマイクロカプセル粒子等が呈する「赤色」「青色」等の色は例示であり、色の正式な名称を表すものではなく、また、インキやマイクロカプセル粒子等が呈する色をこれらの色に限定するものではない。
【００５５】
＜第１の構成例＞
図３（ａ）は、本実施の形態の第１の構成例を説明するための図である。
第１の構成例で用いるインキ（インキＩ）は、変色温度が互いに異なる感温変色性成分を内包する２種類のマイクロカプセル粒子（マイクロカプセルｉとマイクロカプセルｉｉ）を有している。なお、マイクロカプセルｉおよびマイクロカプセルｉｉの平均粒子径は、０．１μｍ以上５μｍ以下の範囲である。図３（ａ）の上段は、マイクロカプセルｉおよびマイクロカプセルｉｉの温度による色の状態を示しており、図３（ａ）の下段は、マイクロカプセルｉとマイクロカプセルｉｉとを有するインキＩの、温度による色の状態を示している。
【００５６】
ここで、マイクロカプセルｉに内包される感温変色性成分は、図３（ａ）に示すように、温度ｔがｔ１よりも低い場合（ｔ＜ｔ１）には赤色を呈し、温度ｔがｔ１以上の場合（ｔ１≦ｔ）には無色（透明）となる性質を有している。また、マイクロカプセルｉｉに内包される感温変色性成分は、図３（ａ）に示すように、温度ｔがｔ２よりも低い場合（ｔ＜ｔ２）には無色（透明）となり、温度ｔがｔ２以上の場合（ｔ２≦ｔ）には青色を呈する性質を有している。なお、この例では、温度ｔ２は温度ｔ１よりも高い（ｔ１＜ｔ２）。
【００５７】
続いて、マイクロカプセルｉとマイクロカプセルｉｉとを有するインキＩの、温度変化に伴う変色の仕方について説明する。
温度ｔがｔ１よりも低い場合（ｔ＜ｔ１）には、マイクロカプセルｉに内包される感温変色性成分は赤色を呈し、また、マイクロカプセルｉｉに内包される感温変色性成分は無色（透明）を呈している。これにより、温度ｔがｔ１よりも低い場合には、インキＩの色は、図３（ａ）に示すようにマイクロカプセルｉの色に起因した赤色となる。
【００５８】
温度ｔをｔ１以上ｔ２未満の範囲に上昇させた場合（ｔ１≦ｔ＜ｔ２）には、マイクロカプセルｉに内包される感温変色性成分は赤色から無色（透明）に変色する。一方、マイクロカプセルｉｉに内包される感温変色性成分は無色のままである。すなわち、温度ｔがｔ１以上ｔ２未満の範囲では、マイクロカプセルｉおよびマイクロカプセルｉｉの双方の色が無色（透明）となっている。これにより、温度ｔがｔ１以上ｔ２未満の範囲では、インキＩの色は、図３（ａ）に示すように無色（透明）となる。
【００５９】
さらに、温度ｔをｔ２以上の範囲に上昇させた場合（ｔ２≦ｔ）には、マイクロカプセルｉに内包される感温変色性成分は無色（透明）のままである。一方、マイクロカプセルｉｉに内包される感温変色性成分は、無色（透明）から青色に変色する。これにより、温度ｔがｔ２以上の範囲では、インキＩの色は、図３（ａ）に示すようにマイクロカプセルｉｉの色に起因した青色となる。
以上のように、この例のインキＩは、温度ｔがｔ１よりも低い場合には赤色を呈し、温度ｔがｔ１以上ｔ２未満の場合には無色（透明）を呈し、温度ｔがｔ２以上の場合には青色を呈する性質を有する。
【００６０】
ここで、上述したように、インキＩが有するマイクロカプセルｉおよびマイクロカプセルｉｉの平均粒子径は、０．１μｍ以上５μｍ以下の範囲である。そして、マイクロカプセルｉおよびマイクロカプセルｉｉがこのような平均粒子径を有することにより、本構成を有さない場合と比較して、インキＩが白く濁るのを抑制できる。
したがって、例えば、温度ｔがｔ１以上ｔ２未満の範囲においてインキＩが無色（透明）となった場合に、本構成を有さない場合と比較して、インキＩが塗布された領域の透明度が低下する（白濁度が上昇する）のを抑制することが可能になる。
【００６１】
このような性質を有するインキＩは、例えば、缶体１内にｔ１以上ｔ２未満の温度範囲が最適温度である飲料等を充填した場合に、飲料等の最適温度を示す指標として用いることが有効である。
具体的には、例えば、容器１０の内部にｔ１以上ｔ２未満の温度範囲が最適温度である飲料等を充填して缶体１を用いる場合に、缶体１における容器基体１２の表面にインキＩを用いて「この文字が消えた時が適温です」等と印刷する。これにより、缶体１の温度ｔがｔ１以上ｔ２未満となった際に、すなわち缶体１内の飲料等が最適な温度となった際に、この文字が消えることになる。したがって、インキＩにより印刷された文字が消えたことを指標として、缶体１内に充填した飲料等が最適温度になったことを知ることができる。
インキＩを飲料等の最適温度を示す指標として用いる態様は、缶体１の内部に、乳児のための飲料や離乳食等の最適な温度帯が厳密に求められる飲料等を充填する場合に特に有効である。
【００６２】
なお、インキＩを缶体１の内部に充填する飲料等の最適温度を示すための指標として用いる場合には、容器基体１２の表面に印刷する内容は上述したような文章に限られず、例えば円や矩形等の記号や絵柄を印刷してもよい。
また、インキＩは、必ずしも缶体１内に充填する飲料等の最適温度を示すための指標として用いる必要はなく、例えば、単に温度変化により色が変わったり消えたりする模様や文字として用いてもよい。
【００６３】
さらにまた、この例では、マイクロカプセルｉとして温度上昇により赤色から無色（透明）に変色する感温変色性成分を内包するものを挙げ、マイクロカプセルｉｉとして温度上昇により無色（透明）から青色に変色する感温変色性成分を内包するものを挙げた。しかし、マイクロカプセルに含まれる感温変色性成分の変色の仕方としてはこれに限られない。
例えば、マイクロカプセルｉが内包する感温変色性成分が、温度がｔ１よりも高くなった場合に赤色から無色（透明）に変色し、マイクロカプセルｉｉが内包する感温変色性成分が、温度がｔ２（＞ｔ１）よりも高くなった場合に青色から無色（透明）に変色する場合には、マイクロカプセルｉとマイクロカプセルｉｉとを有するインキＩは、温度ｔがｔ１未満の場合に赤色と青色の混色である紫色を呈し、温度ｔがｔ１以上ｔ２未満の場合に青色を呈し、温度ｔがｔ２以上の場合に無色（透明）となることになる。
【００６４】
＜第２の構成例＞
図３（ｂ）は、本実施の形態の第２の構成例を説明するための図である。続いて、第２の構成例で用いるインキ（インキＩＩ）について説明する。
インキＩＩは、変色温度が互いに異なる感温変色性成分を内包するマイクロカプセルｉｉｉとマイクロカプセルｉｖとの、２種類のマイクロカプセル粒子を有している。なお、マイクロカプセルｉｉｉおよびマイクロカプセルｉｖの平均粒子径は、０．１μｍ以上５μｍ以下の範囲である。図３（ｂ）の上段は、マイクロカプセルｉｉｉおよびマイクロカプセルｉｖの温度による色の状態を示しており、図３（ｂ）の下段は、マイクロカプセルｉｉｉとマイクロカプセルｉｖとを含有するインキＩＩの、温度による色の状態を示している。
【００６５】
ここで、マイクロカプセルｉｉｉに内包される感温変色性成分は、図３（ｂ）に示すように、温度ｔがｔ１よりも低い場合（ｔ＜ｔ１）には赤色を呈し、温度ｔがｔ１以上の場合（ｔ１≦ｔ）には青色を呈する性質を有している。また、マイクロカプセルｉｖに内包される感温変色性成分は、図３（ｂ）に示すように、温度ｔがｔ２よりも低い場合（ｔ＜ｔ２）には赤色を呈し、温度ｔがｔ２以上の場合（ｔ２≦ｔ）には青色を呈する性質を有している。なお、この例では、温度ｔ２は温度ｔ１よりも高い（ｔ１＜ｔ２）。
【００６６】
続いて、マイクロカプセルｉｉｉとマイクロカプセルｉｖとを有するインキＩＩの、温度変化に伴う変色の仕方について説明する。
温度ｔがｔ１よりも低い場合（ｔ＜ｔ１）には、マイクロカプセルｉｉｉに内包される感温変色性成分は赤色を呈し、また、マイクロカプセルｉｖに内包される感温変色性成分も赤色を呈している。これにより、温度ｔがｔ１よりも低い場合には、インキＩＩの色は、図３（ｂ）に示すように、マイクロカプセルｉｉｉおよびマイクロカプセルｉｖの色に起因した赤色となる。
【００６７】
温度ｔをｔ１以上ｔ２未満の範囲に上昇させた場合（ｔ１≦ｔ＜ｔ２）には、マイクロカプセルｉｉｉに内包される感温変色性成分は赤色から青色に変色する。一方、マイクロカプセルｉｖに内包される感温変色性成分は赤色のままである。これにより、温度ｔがｔ１以上ｔ２未満の範囲では、インキＩＩの色は、図３（ｂ）に示すように、マイクロカプセルｉｉｉに起因する青色とマクロカプセルｉｖに起因する赤色とが混色することで形成された紫色となる。
【００６８】
さらに、温度ｔをｔ２以上の範囲に上昇させた場合（ｔ２≦ｔ）には、マイクロカプセルｉｉｉに内包される感温変色性成分は青色のままである。一方、マイクロカプセルｉｖに内包される感温変色性成分は、赤色から青色に変色する。これにより、温度ｔがｔ２以上の範囲では、インキＩＩの色は、図３（ｂ）に示すようにマイクロカプセルｉｉｉおよびマイクロカプセルｉｖの色に起因した青色となる。
以上のように、この例のインキＩＩは、温度ｔがｔ１よりも低い場合には赤色を呈し、温度ｔがｔ１以上ｔ２未満の場合には紫色を呈し、温度ｔがｔ２以上の場合には青色を呈する性質を有する。
【００６９】
ここで、上述したように、インキＩＩが有するマイクロカプセルｉｉｉおよびマイクロカプセルｉｖの平均粒子径は、０．１μｍ以上５μｍ以下の範囲である。そして、マイクロカプセルｉｉｉおよびマイクロカプセルｉｖがこのような平均粒子径を有することにより、本構成を有さない場合と比較して、インキＩＩの発色性が低下することを抑制できる。
したがって、例えば、温度ｔがｔ１以上ｔ２未満の範囲においてインキＩＩに含まれるマイクロカプセルｉｉｉが青色を呈し、インキＩＩに含まれるマイクロカプセルｉｖが赤色を呈する場合に、それぞれのマイクロカプセル粒子が呈するそれぞれ色の発色性が低下することが抑制される。これにより、温度ｔがｔ１以上ｔ２未満の範囲において、マイクロカプセルｉｉｉが呈する色とマイクロカプセルｉｖが呈する色とが混色することによってインキＩＩが呈する色の、発色性が低下するのを抑制することが可能になる。
【００７０】
また、インキＩＩが有するマイクロカプセルｉｉｉおよびマイクロカプセルｉｖの平均粒子径が０．１μｍ以上５μｍ以下の範囲であることにより、本構成を有さない場合と比較して、インキＩＩにおけるマイクロカプセルｉｉｉおよびマイクロカプセルｉｖの分散性が低下するのを抑制することが可能になる。すなわち、本構成を有さない場合と比較して、インキＩＩ内において、マイクロカプセルｉｉｉやマイクロカプセルｉｖが固まったり、マイクロカプセルｉｉｉおよびマイクロカプセルｉｖの濃度にむらが発生したりするのを抑制できる。
これにより、例えば温度ｔがｔ１以上ｔ２未満の範囲において、マイクロカプセルｉｉｉが呈する色とマクロカプセルｉｖが呈する色とが混ざり合うことによってインキＩＩが呈する色に、色むらが発生するのを抑制することが可能になる。
【００７１】
このような性質を有するインキＩＩは、インキＩと同様に、缶体１内にｔ１以上ｔ２未満の温度範囲が最適温度である飲料等を充填した場合の、飲料等の最適温度を示す指標として用いることができる。
具体的には、容器１０の内部にこのような飲料を充填して缶体１を用いる場合に、缶体１における容器基体１２の表面にインキＩＩを用いて「この文字が紫色の時が適温です」等と印刷する。これにより、缶体１の温度ｔがｔ１以上ｔ２未満となった際に、すなわち缶体１内の飲料の温度が最適な温度となった際に、この文字が紫色を呈することになる。したがって、インキＩＩにより印刷された文字が紫色になったことを指標として、缶体１内に充填した飲料等が最適温度になったことを知ることができる。
インキＩＩを飲料等の最適温度を示す指標として用いる態様は、インキＩと同様に、缶体１の内部に、乳児のための飲料や離乳食等の最適な温度帯が厳密に求められる飲料等を充填する場合に特に有効である。
【００７２】
なお、この例では、マイクロカプセルｉｉｉが内包する感温変色性成分およびマイクロカプセルｉｖが内包する感温変色性成分を、ともに温度上昇により赤色から青色に変色するものとした。しかし、マイクロカプセルに含まれる感温変色性成分の変色のしかたは、必ずしもマイクロカプセルｉｉｉとマイクロカプセルｉｖとで同じ必要はなく、必要に応じてあらゆる感温変色性成分を採用することが可能である。
例えば、マイクロカプセルｉｉｉが内包する感温変色性成分が、温度がｔ１以上となった場合に赤色から青色に変色し、マイクロカプセルｉｖが内包する感温変色性成分が、温度がｔ２（＞ｔ１）以上となった場合に黄色から緑色に変色する場合には、マイクロカプセルｉｉｉとマイクロカプセルｉｖとを有するインキＩＩは、温度ｔがｔ１未満の場合に赤色と黄色の混色である橙色を呈し、温度ｔがｔ１以上ｔ２未満の場合に青色と黄色の混色である緑色を呈し、温度ｔがｔ２以上の場合に青色と緑色の混色である青緑色を呈する性質を有する。
【００７３】
＜第３の構成例＞
続いて、本実施の形態の第３の構成例について説明する。図４は、本実施の形態の第３の構成例を説明するための図である。
この例では、インキＩＩＩとインキＩＶとの２種類のインキを用いている。また、この例では、缶体１の容器基体１２に対してインキＩＩＩおよびインキＩＶを、ドット状に印刷する手法を採用している。
【００７４】
図４（ａ）は、第３の構成例で用いるインキの構成を説明するための図である。図４（ａ）の上段は、インキＩＩＩおよびインキＩＶの温度による色の状態を示しており、図４（ａ）の下段は、インキＩＩＩおよびインキＩＶをドット状に塗布した領域における色の状態を示している。
インキＩＩＩはマイクロカプセルｖを有している。なお、マイクロカプセルｖの平均粒子径は、０．１μｍ以上５μｍ以下の範囲である。マイクロカプセルｖが内包する感温変色性成分は、図４（ａ）に示すように、温度ｔがｔ３よりも低い場合（ｔ＜ｔ３）には、橙色を呈し、温度ｔがｔ３以上の場合（ｔ３≦ｔ）には、黄色を呈する性質を有している。
また、インキＩＶはマイクロカプセルｖｉを有している。なお、マイクロカプセルｖｉの平均粒子径は、０．１μｍ以上５μｍ以下の範囲である。マイクロカプセルｖｉが内包する感温変色性成分は、図４（ａ）に示すように、温度ｔがｔ３よりも低い場合（ｔ＜ｔ３）には、紫色を呈し、温度ｔがｔ３以上の場合（ｔ３≦ｔ）には、青色を呈する性質を有している。
【００７５】
続いて、この例におけるインキの印刷手法について説明する。この例では、缶体１の容器基体１２等の印刷対象物に対してインキをドット状に塗布することにより、画像を形成する。
インキをドット状に塗布するためには、上述した画像形成装置５００（図２参照）において、表面に略円柱状の突起が複数並んで形成されたブランケット５１１（図２参照）を用いる。このようなブランケット５１１を用いる場合、インキ供給装置５２１（図２参照）によって供給され、画像形成ユニット５２０（図２参照）により転写されるインキは、ブランケット５１１に形成された複数の突起それぞれの頂部に付着する。そして、ブランケット５１１における複数の突起の頂部に付着したインキが、転写部Ｔにて容器基体１２に転写される。これにより、ブランケット５１１における複数の突起の各々に付着したインキが、それぞれ独立したドットとして容器基体１２に塗布される。
【００７６】
なお、容器基体１２等に対してインキをドット状に塗布する場合には、ドットの径は、容器基体１２等を十分な距離を離して見た場合に、人間の目ではドットを識別することが困難な程度の大きさにすることが好ましい。ドットの径がこのような大きさになるようにインキを塗布することで、インキをドット状に塗布した領域を見た場合に、その領域の全面に亘ってインキを塗布した場合のように、その領域の全面が発色しているように見える。インキを塗布するドットの径は、例えば、１０μｍ〜１００μｍ程度とすることができる。
また、この例では、ブランケット５１１を用いて容器基体１２に対してインキをドット状に塗布したが、例えばインクジェット等のインキを吐出させる方式により、インキをドット状に塗布してもよい。
【００７７】
図４（ｂ）は、容器基体１２（図１参照）等の印刷対象物に対して、インキＩＩＩおよびインキＩＶの双方を、それぞれドット状に塗布した状態を示した図である。この例では、インキをドット状に形成する領域を、領域Ｍ、領域Ｎおよび領域Ｏの３つの領域に分けている。
具体的には、領域Ｍは、インキＩＩＩのみが塗布された領域であり、領域Ｎは、インキＩＶのみが塗布された領域である。さらに、領域Ｏは、インキＩＩＩとインキＩＶとの双方が塗布された領域である。なお、この例では、領域ＯにおけるインキＩＩＩとインキＩＶとの塗布量は、略等量となっている。
なお、通常のオフセット印刷では、ベタ印刷とよばれる印刷面に一様にインキを塗布する方法を用いる。したがって、通常のオフセット印刷では、例えば領域ＯにインキＩＩＩとインキＩＶとの双方を塗布する場合、ベタ塗したインキＩＩＩの上にインキＩＶを重ねて塗布することになる。そしてこのようにインキＩＩＩとインキＩＶとを重ねて塗布した場合には、領域Ｏは、後から塗布したインキＩＶの色を呈することになる。
これに対し、この例のようにインキをドット状に塗布する場合には、一方のインキにより形成されたドット間の空隙に、他方のインキのドットを形成することが可能になる。これにより、例えばインキＩＩＩにより形成されたドットに隣接するようにインキＩＶのドットを形成することができ、異なる色を呈するインキＩＩＩとインキＩＶとを領域Ｏに略等量ずつ塗布することができるようになる。
そして、このようにインキを塗布することで、インキが塗布された容器基体１２等を十分な距離を離して見た場合に、インキＩＩＩのみが塗布された領域Ｍは、インキＩＩＩの色を呈し、インキＩＶのみが塗布された領域Ｎは、インキＩＶの色を呈することになる。また、インキＩＩＩとインキＩＶとが略等量ずつ塗布された領域Ｏは、インキＩＩＩの色とインキＩＶの色とが混ざり合った色を呈することになる。
【００７８】
続いて、領域Ｍ、領域Ｎおよび領域Ｏのそれぞれについて、温度変化に伴う変色の仕方ついて説明する。
温度ｔがｔ３よりも低い場合（ｔ＜ｔ３）には、インキＩＩＩが有するマイクロカプセルｖの感温変色性成分は、橙色を呈し、インキＩＶが有するマイクロカプセルｖｉの感温変色性成分は、紫色を呈する。
したがって、図４（ａ）に示すように、温度ｔがｔ３よりも低い場合（ｔ＜ｔ３）には、領域Ｍは、インキＩＩＩが有するマイクロカプセルｖに起因する橙色を呈し、領域Ｎは、インキＩＶが有するマイクロカプセルｖｉに起因する紫色を呈する。さらに、領域Ｏは、インキＩＩＩが有するマイクロカプセルｖが呈する橙色と、インキＩＶが有するマイクロカプセルｖｉが呈する紫色とが混ざり合った、濃紺色を呈する。
【００７９】
また、上述したように、温度ｔをｔ３以上の範囲に上昇させた場合（ｔ３≦ｔ）には、インキＩＩＩが有するマイクロカプセルｖの感温変色性成分は、橙色から黄色に変色し、インキＩＶが有するマイクロカプセルｖｉの感温変色性成分は、紫色から青色に変色する。
したがって、図４（ａ）に示すように、温度ｔがｔ３以上の場合（ｔ３≦ｔ）には、領域Ｍは、インキＩＩＩが有するマイクロカプセルｖに起因する黄色を呈し、領域Ｎは、インキＩＶが有するマイクロカプセルｖｉに起因する青色を呈する。さらに、領域Ｏは、インキＩＩＩが有するマイクロカプセルｖが呈する黄色と、インキＩＶが有するマイクロカプセルｖｉが呈する青色とが混ざり合った、緑色を呈する。
【００８０】
以上のように、この例では、温度変化により異なる色へ変色する感温変色性を有するインキＩＩＩおよびインキＩＶの２種類のインキを用いるとともに、それぞれのインキをドット状に塗布している。これにより、領域Ｍと領域Ｎと領域Ｏとでそれぞれ異なる色を呈するとともに、温度変化により領域Ｍ、領域Ｎおよび領域Ｏの各々が呈する色が変化する。しがたって、この例では、インキＩＩＩとインキＩＶとの２種類のインキによって、異なる６種類の色を表現することができる。
すなわち、この例では、感温変色性を有しないインキを用いた場合やインキをドット状に塗布しない場合等と比較して、２種類のインキにより再現できる色の種類が多い。
【００８１】
一般に、アルミ等の金属からなる飲料缶は、内容物の容量によって違いはあるが、容量が同じであれば、一見して違いが分からないくらい似た外観形状や寸法を有している。したがって、店頭等において外観形状や寸法が似ている大量の飲料用缶が並ぶ中で、顧客に所望の飲料缶を選択させるためには、その飲料用缶が人の目を引くような色彩やデザインを有することが重要である。
ここで、上述したようにこの例では、インキＩＩＩとインキＩＶとの２種類のインキを、缶体１に対してドット状に塗布することで６種類の色を表現することができ、本構成を採用しない場合と比較して、缶体１において多彩な色を表現することが可能になる。これにより、このようなインキを塗布した缶体１を飲料缶として用いる場合に、飲料缶の製品としての訴求性を向上させることが可能になる。
【００８２】
なお、上述したように、この例で用いたインキＩＩＩが有するマイクロカプセルｖおよびインキＩＶが有するマイクロカプセルｖｉの平均粒子径は、ともに０．１μｍ以上５μｍ以下の範囲である。そして、マイクロカプセルｖおよびマイクロカプセルｖｉがこのような平均粒子径を有することにより、本構成を有さない場合と比較して、インキＩＩＩおよびインキＩＶの剥離耐性が低下するのを抑制することができる。
したがって、この例のようにインキＩＩＩおよびインキＩＶをドット状に塗布し、インキＩＩＩおよびインキＩＶの塗布面積が小さいような場合であっても、本構成を有さない場合と比較して、インキＩＩＩおよびインキＩＶが容器基体１２（図１参照）等の印刷対象物から剥離するのを抑制することができる。
【００８３】
＜第４の構成例＞
続いて、本実施の形態の第４の構成例について説明する。図５は、本実施の形態の第４の構成例を説明するための図である。
この例では、インキＶとインキＶＩとの２種類のインキを用いている。また、この例では、上述の第３の構成例と同様に、缶体１の容器基体１２に対してインキＶおよびインキＶＩを、ドット状に印刷する手法を採用している。
この例では、インキＶは、マイクロカプセルｖｉｉとマイクロカプセルｖｉｉｉとの２種類のマイクロカプセル粒子を有している。同様に、インキＶＩは、マイクロカプセルｉｘとマイクロカプセルｘとの２種類のマイクロカプセル粒子を有している。なお、マイクロカプセルｖｉｉ、マイクロカプセルｖｉｉｉ、マイクロカプセルｉｘ、マイクロカプセルｘの平均粒子径は、それぞれ０．１μｍ以上５μｍ以下の範囲である。
図５の上段は、インキＶが有するマイクロカプセルｖｉｉおよびマイクロカプセルｖｉｉｉの温度による変色の仕方と、インキＶＩが有するマイクロカプセルｉｘおよびマイクロカプセルｘの温度による変色の仕方とをそれぞれ示している。
【００８４】
ここで、インキＶが有するマイクロカプセルｖｉｉに内包される感温変色性成分は、図５に示すように、温度ｔがｔ４よりも低い場合（ｔ＜ｔ４）には、緑色を呈し、温度ｔがｔ４以上の場合（ｔ４≦ｔ）には、淡黄色を呈する性質を有している。また、インキＶが有するマイクロカプセルｖｉｉｉに内包される感温変色性成分は、図５に示すように、温度ｔがｔ５よりも低い場合（ｔ＜ｔ５）には、橙色を呈し、温度ｔがｔ５以上の場合（ｔ５≦ｔ）には、黄色を呈する性質を有している。
なお、この例では、温度ｔ５は温度ｔ４よりも高い（ｔ４＜ｔ５）。
【００８５】
そして、マイクロカプセルｖｉｉとマイクロカプセルｖｉｉｉとの双方を有するインキＶは、マイクロカプセルｖｉｉが呈する色とマイクロカプセルｖｉｉｉが呈する色とが混ざり合った色を呈する。
したがって、インキＶは、図５に示すように、温度ｔがｔ４よりも低い場合（ｔ＜ｔ４）には、マイクロカプセルｖｉｉが呈する緑色とマイクロカプセルｖｉｉｉが呈する橙色とが混ざり合った濃緑色を呈し、温度ｔがｔ４以上ｔ５未満の場合（ｔ４≦ｔ＜ｔ５）には、マイクロカプセルｖｉｉが呈する淡黄色とマイクロカプセルｖｉｉｉが呈する橙色とが混ざり合った黄土色を呈し、温度ｔがｔ５以上の場合（ｔ５≦ｔ）には、マイクロカプセルｖｉｉが呈する淡黄色とマイクロカプセルｖｉｉｉが呈する黄色とが混ざり合った黄色を呈する。
すなわち、インキＶは、温度ｔがｔ４よりも低い場合（ｔ＜ｔ４）には、濃緑色を呈し、温度ｔがｔ４以上ｔ５未満の場合（ｔ４≦ｔ＜ｔ５）には、黄土色を呈し、温度ｔがｔ５以上の場合（ｔ５≦ｔ）には、黄色を呈する性質を有する。
【００８６】
さらにまた、インキＶＩが有するマイクロカプセルｉｘに内包される感温変色性成分は、図５に示すように、温度ｔがｔ６よりも低い場合（ｔ＜ｔ６）には、紫色を呈し、温度ｔがｔ６以上の場合（ｔ６≦ｔ）には、赤色を呈する性質を有している。また、インキＶＩが有するマイクロカプセルｘに内包される感温変色性成分は、図５に示すように、温度ｔがｔ７よりも低い場合（ｔ＜ｔ７）には、赤紫色を呈し、温度ｔがｔ７以上の場合（ｔ≦ｔ７）には、青色を呈する性質を有している。
なお、この例では温度ｔ６および温度ｔ７は、温度ｔ５より高く、温度ｔ７は温度ｔ６よりも高い（ｔ５＜ｔ６＜ｔ７）。
【００８７】
そして、マイクロカプセルｉｘとマイクロカプセルｘとの双方を有するインキＶＩは、インキＶと同様に、マイクロカプセルｉｘが呈する色とマイクロカプセルｘが呈する色とが混ざり合った色を呈する。
したがって、インキＶＩは、図５に示すように、温度ｔがｔ６よりも低い場合（ｔ＜ｔ６）には、マイクロカプセルｉｘが呈する紫色とマイクロカプセルｘが呈する赤紫色とが混ざり合った濃紫色を呈し、温度ｔがｔ６以上ｔ７未満の場合（ｔ６≦ｔ＜ｔ７）には、マイクロカプセルｉｘが呈する赤色とマイクロカプセルｘが呈する赤紫色とが混ざり合った赤紫色を呈し、温度ｔがｔ７以上の場合（ｔ７＜ｔ）には、マイクロカプセルｉｘが呈する赤色とマイクロカプセルｘが呈する青色とが混ざり合った紫色を呈する。
すなわち、インキＶＩは、温度ｔがｔ６よりも低い場合（ｔ＜ｔ６）には、濃紫色を呈し、温度ｔがｔ６以上ｔ７未満の場合（ｔ６≦ｔ＜ｔ７）には、赤紫色を呈し、温度ｔがｔ７以上の場合（ｔ７≦ｔ）には、紫色を呈する性質を有する。
【００８８】
続いて、容器基体１２等の印刷対象物に対するインキＶおよびインキＶＩの塗布の仕方について説明する。この例においても、上述したように、第３の構成例と同様にインキＶおよびインキＶＩをドット状に塗布している。
この例では、第３の構成例と同様に、インキＶのみを塗布した領域を領域Ｍとし、インキＶＩのみを塗布した領域を領域Ｎとし、インキＶとインキＶＩとの双方を塗布した領域を領域Ｏとする。なお、この例では、領域ＯにおけるインキＶとインキＶＩとの塗布量は、略等量となっている。
そして、このようにインキを塗布することで、インキＶのみが塗布された領域Ｍは、インキＶの色を呈し、インキＶＩのみが塗布された領域Ｎは、インキＶＩの色を呈することになる。また、インキＶとインキＶＩとが略等量ずつ塗布された領域Ｏは、インキＶの色とインキＶＩの色とが混ざり合った色を呈することになる。
【００８９】
続いて、領域Ｍ、領域Ｎおよび領域Ｏのそれぞれについて、温度変化に伴う変色の仕方について説明する。
温度ｔがｔ４よりも低い場合（ｔ＜ｔ４）には、上述したように、インキＶは濃緑色を呈し、インキＶＩは濃紫色を呈する。
したがって、図５に示すように、温度ｔがｔ４よりも低い場合（ｔ＜ｔ４）には、領域Ｍは、インキＶに起因する濃緑色を呈し、領域Ｎは、インキＶＩに起因する濃紫色を呈する。さらに、領域Ｏは、インキＶに起因する濃緑色とインキＶＩに起因する濃紫色とが混ざり合った濃茶色を呈する。
【００９０】
また、温度ｔをｔ４以上ｔ５未満の範囲に上昇させた場合（ｔ４≦ｔ＜ｔ５）には、インキＶが濃緑色から黄土色へ変色する一方、インキＶＩは濃紫色のままである。
したがって、図５に示すように、温度ｔがｔ４以上ｔ５未満の範囲の場合（ｔ４≦ｔ＜ｔ５）には、領域Ｍは、インキＶに起因する黄土色を呈し、領域Ｎは、インキＶＩに起因する濃紫色を呈する。さらに、領域Ｏは、インキＶに起因する黄土色とインキＶＩに起因する濃紫色とが混ざり合った朱色を呈する。
【００９１】
さらに、温度ｔをｔ５以上ｔ６未満の範囲に上昇させた場合（ｔ５≦ｔ＜ｔ６）には、インキＶが黄土色から黄色へ変色する一方、インキＶＩは濃紫色のままである。
したがって、図５に示すように、温度ｔがｔ５以上ｔ６未満の範囲の場合（ｔ５≦ｔ＜ｔ６）には、領域Ｍは、インキＶに起因する黄色を呈し、領域Ｎは、インキＶＩに起因する濃紫色を呈する。さらに、領域Ｏは、インキＶに起因する黄色とインキＶＩに起因する濃紫色とが混ざり合った濃黄色を呈する。
【００９２】
また、温度ｔをｔ６以上ｔ７未満の範囲に上昇させた場合（ｔ６≦ｔ＜ｔ７）には、インキＶは黄色のままである一方、インキＶＩは濃紫色から赤紫色へと変色する。
したがって、図５に示すように、温度ｔがｔ６以上ｔ７未満の範囲の場合（ｔ６≦ｔ＜ｔ７）には、領域Ｍは、インキＶに起因する黄色を呈し、領域Ｎは、インキＶＩに起因する赤紫色を呈する。さらに、領域Ｏは、インキＶに起因する黄色とインキＶＩに起因する赤紫色とが混ざり合った赤茶色を呈する。
【００９３】
さらにまた、温度ｔをｔ７以上の範囲に上昇させた場合（ｔ７≦ｔ）には、インキＶは黄色のままである一方、インキＶＩは赤紫色から紫色へと変色する。
したがって、図５に示すように、温度ｔがｔ７以上の範囲の場合（ｔ７≦ｔ）には、領域Ｍは、インキＶに起因する黄色を呈し、領域Ｎは、インキＶＩに起因する紫色を呈する。さらに、領域Ｏは、インキＶに起因する黄色とインキＶＩに起因する紫色とが混ざり合った茶色を呈する。
【００９４】
以上のように、この例では、インキＶおよびインキＶＩの双方が、温度変化により異なる色へ変色する感温変色性をそれぞれが備えた２種類のマイクロカプセルを有する場合に、インキＶおよびインキＶＩをそれぞれドット状に塗布した。これにより、領域Ｍと領域Ｎと領域Ｏとでそれぞれ異なる色を呈するとともに、温度変化により領域Ｍ、領域Ｎおよび領域Ｏの各々が呈する色が変化する。すなわち、この例では、インキＶとインキＶＩとの２種類のインキによって、異なる１１色の色を表現することができる。
したがって、例えば缶体１を飲料缶として用いる場合に、このような２種類のインキを缶体１の容器基体１２に対してドット状に塗布することで、本構成を採用しない場合と比較して、缶体１において多彩な色を表現することが可能になる。これにより、このようなインキを塗布した缶体１を飲料缶として用いる場合に、飲料缶の製品としての訴求性を向上させることが可能になる。
【００９５】
なお、上述したように、この例で用いたインキＶが有するマイクロカプセルｖｉｉおよびマイクロカプセルｖｉｉｉ、インキＶＩが有するマイクロカプセルｉｘおよびマイクロカプセルｘの平均粒子径は、それぞれ０．１μｍ以上５μｍ以下の範囲である。そして、マイクロカプセルｖｉｉ、マイクロカプセルｖｉｉｉ、マイクロカプセルｉｘおよびマイクロカプセルｘがこのような平均粒子径を有することにより、本構成を有さない場合と比較して、インキＶおよびインキＶＩの剥離耐性が低下するのを抑制することができる。
したがって、この例のようにインキＶおよびインキＶＩをドット状に塗布し、インキＶおよびインキＶＩの塗布面積が小さいような場合であっても、本構成を有さない場合と比較して、インキＶおよびインキＶＩが容器基体１２（図１参照）等の印刷対象物から剥離するのを抑制することができる。
【００９６】
ここで、上述した第１の構成例〜第４の構成例では、マイクロカプセル粒子に内包される感温変色性成分が、温度変化により第１の色から第１の色とは異なる第２の色へと変色する（すなわち２種類の色に変色する）ものを例として挙げた。しかし、マイクロカプセル粒子に内包される感温性成分としてはこれに限られず、例えば、温度変化により、３種類以上の色へ変化するものであってもよい。
また、上述した第１の構成例〜第４の構成例では、インキが１種類または２種類のマイクロカプセル粒子を有する場合を例に挙げたが、例えば、１つのインキが３種類以上のマイクロカプセル粒子を有していてもよい。この場合、インキが呈する色は、インキに含まれる複数種類のマイクロカプセル粒子が呈する色を混ぜ合わせた色となる。
【００９７】
また、上述した第３の構成例および第４の構成例では、インキをドット状に塗布するに際して、等しい径を有するドットが等間隔に並ぶようにインキを塗布した。しかし、例えば、インキをドット状に塗布する場合に、等間隔で並ぶドットの径を異ならせることで画像の濃度を変化させる手法（ＡＭスクリーン）や、等しい径を有するドットの密度を異ならせることで画像の濃度を変化させる手法（ＦＭスクリーン）を採用してもよい。
更に、第３の構成例および第４の構成例では、インキをドット状に塗布するに際して、異なる色を呈するインキを略等量ずつ塗布したが、インキの塗布量は等量でなくてもよく、インキごとに塗布量の配分を変えてもよい。
【実施例】
【００９８】
続いて、本発明の実施例について説明を行うが、本発明は実施例に限定されるものではない。
（実施例１〜６）
上記実施の形態にて説明したインキを、飲料缶として用いられる缶体１における容器基体１２の表面に対して、図２に示したような装置を用いて塗布し、インキ層１４２を形成した。
インキとしては、温度ｔが１０℃よりも低い場合に青色を呈し、温度ｔが１０℃以上の場合に無色（透明）となる性質を有する感温変色性成分を内包するマイクロカプセル粒子が含有されたものを用いた。マイクロカプセル粒子の平均粒子径ｄは、０．１μｍ以上５μｍ以下の範囲とした（０．１μｍ ≦ ｄ ≦ ５μｍ）。また、インキの全体量に対するマイクロカプセル粒子の添加量は、１０ｗｔ％（実施例１）、２０ｗｔ％（実施例２）、３０ｗｔ％（実施例３）、４０ｗｔ％（実施例４）、５０ｗｔ％（実施例５）、６０ｗｔ％（実施例６）とした。
容器基体１２としては、表面がアルミ素地で形成されたものを用いた。
そして、インキを容器基体１２の表面に対してベタ塗することにより、容器基体１２の表面にインキ層１４２を形成した。
【００９９】
（比較例１〜６）
比較例１〜６では、マイクロカプセル粒子の平均粒子径ｄを０．０１μｍ以上０．１μｍ未満の範囲とした（０．０１μｍ ≦ ｄ ＜０．１μｍ）以外は実施例１〜６と同様なインキを用いた。インキの全体量に対するマイクロカプセル粒子の添加量は、１０ｗｔ％（比較例１）、２０ｗｔ％（比較例２）、３０ｗｔ％（比較例３）、４０ｗｔ％（比較例４）、５０ｗｔ％（比較例５）、６０ｗｔ％（比較例６）とした。
そして、これらのインキを、表面がアルミ素地で形成された容器基体１２に対して実施例１〜６と同様な方法により塗布し、インキ層１４２を形成した。
【０１００】
（比較例７〜１２）
比較例７〜１２では、マイクロカプセル粒子の平均粒子径ｄを５μｍよりも大きく且つ２０μｍ以下の範囲とした（５μｍ ＜ ｄ ≦２０μｍ）以外は実施例１〜６と同様なインキを用いた。インキの全体量に対するマイクロカプセル粒子の添加量は、１０ｗｔ％（比較例７）、２０ｗｔ％（比較例８）、３０ｗｔ％（比較例９）、４０ｗｔ％（比較例１０）、５０ｗｔ％（比較例１１）、６０ｗｔ％（比較例１２）とした。
そして、これらのインキを、表面がアルミ素地で形成された容器基体１２に対して実施例１〜６と同様な方法により塗布し、インキ層１４２を形成した。
【０１０１】
＜評価方法＞
続いて、以下の方法により、実施例１〜６および比較例１〜１２における、容器基体１２に形成したインキ層１４２の剥離耐性、白濁度、密着度および発色性について評価を行った。なお、各評価は、温度ｔが１０℃よりも低い状態、すなわち、容器基体１２に形成したインキ層１４２におけるインキが青色を呈した状態にて行った。
（インキ層１４２の剥離耐性）
インキ層１４２の剥離耐性について、振動試験装置（ＩＭＶ株式会社製；ＶＳ−３００−２）を用いて評価を行った。具体的には、この振動試験装置により周波数５〜５０Ｈｚで、加速度０．７５Ｇの振動を発生させ、この振動を、上述のインキ層１４２を形成した２４本の缶体１に対して加えた。そして、この２４本の缶体１のうち、直径２ｍｍ以上のインキ層１４２の剥離が発生した缶体１の数量により、インキの剥離耐性を評価した。
すなわち、この数値が小さいほど、インキ層１４２の剥離が発生しにくく、インキ層１４２の剥離耐性が良好であると考えられる。
【０１０２】
（インキ層１４２の白濁度）
インキ層１４２の白濁度について、色彩色差計（ＫＯＮＩＣＡ ＭＩＮＯＬＴＡ社製；ＣＲ−２２１）を用いて評価を行った。具体的には、缶体１の容器基体１２に形成されたインキ層１４２に対して、白色度を示すＬ値を測定することで、インキ層１４２におけるインキの白濁度を評価した。
すなわち、この数値（Ｌ値）が大きいほどインキ層１４２におけるインキが白濁し、逆にこの数値が小さいほどインキ層１４２におけるインキが白濁していないことを示している。
【０１０３】
（インキ層１４２の密着度）
インキ層１４２の密着度について、インキを塗布してインキ層１４２を形成した缶体１の表面に刃物で傷を付けることにより、１ｍｍ四方の碁盤目状の塗膜片を１００個形成し、この缶体１の表面にセロハンテープを貼り付けるとともに貼り付けたセロハンテープを剥がした場合に、セロハンテープに転移せずに缶体１の表面に残った塗膜片の数量により評価した。
すなわち、缶体１に残った塗膜片の数量が大きいほど、缶体１の表面におけるアルミ素地とインキ層１４２との密着度が高いと考えられる。
なお、この密着度の評価方法は、ＪＩＳＫ５６００−５−６で規定されている付着性の試験方法（クロスカット法）に準拠している。
【０１０４】
（インキ層１４２の発色性）
インキ層１４２の発色性について、上述した色彩色差計（ＫＯＮＩＣＡ ＭＩＮＯＬＴＡ社製；ＣＲ−２２１）を用いて評価を行った。具体的には、缶体１の容器基体１２に形成されたインキ層１４２に対して、青色の色度を示す−ｂ値を測定することで、インキ層１４２の発色性を評価した。
すなわち、この数値（−ｂ値）の絶対値が大きいほど、インキ層１４２における青色の発色性が良好であることを示している。
【０１０５】
＜評価結果＞
評価結果について以下の表１に示す。
【０１０６】
【表１】
0005683530.tif 000002
【０１０７】
（インキ層１４２の剥離耐性）
表１に示すように、実施例１〜６および比較例１〜７では、インキ層１４２の剥離が発生した缶体１の個数が１個以下であった。これに対し、比較例８〜１２では、インキ層１４２の剥離が発生した缶が２個以上であった。したがって、実施例１〜６および比較例１〜７のインキについて、比較例２〜８と比較して、インキ層１４２の剥離耐性が良好であることが確認された。
さらに、実施例１〜６のうち実施例１〜５では、インキ層１４２の剥離が発生した缶体１の個数が０個であった。これにより、実施例１〜５のインキ層１４２について、剥離耐性がより良好であることが確認された。
一方、比較例８〜１２では、実施例１〜６および比較例１〜７と比較して、インキ層１４２の剥離耐性が低いことが確認された。さらに、比較例８〜１２において、インキにおけるマイクロカプセル粒子の含有量が多くなるにつれて、インキ層１４２の剥離耐性が低下することが確認された。
【０１０８】
（インキ層１４２の白濁度）
表１に示すように、実施例１〜６および比較例１〜６では、計測されたＬ値の値が４２以下であった。これに対し、比較例７〜１２では、Ｌ値の値が４３以上であった。したがって、実施例１〜６および比較例１〜６において、比較例７〜１２と比較してインキ層１４２の白濁度が低いことが確認された。
また、詳細については省略するが、温度ｔを１０℃以上に上昇させてインキに含まれるマイクロカプセル粒子の感温変色性成分を無色（透明）に変色させた場合に、実施例１〜６および比較例１〜１２の缶体１をそれぞれ目視すると、実施例１〜６および比較例１〜６の缶体１では、インキ層１４２の白濁がほとんど見られなかったが、比較例７〜１２の缶体１では、インキ層１４２が白濁しているのが確認された。
【０１０９】
（インキ層１４２の密着度）
表１に示すように、実施例１〜６および比較例１〜１２において、全て（１００個）の塗膜片が缶体１の表面に残り、塗膜片がセロハンテープに付着して缶体１の表面から剥がれる現象は見られなかった。これにより、実施例１〜６および比較例１〜１２の全てのインキ層１４２について、容器基体１２の表面におけるアルミ素地との密着性が良好であることが確認された。
なお、上述したインキ層１４２の剥離耐性の試験ではインキ層１４２の剥離が確認されたが、インキ層１４２の密着度の試験では、インキ層１４２の剥離が発生しなかった。したがって、剥離耐性の試験で発生したインキ層１４２の剥離の原因は、容器基体１２におけるアルミ素地とインキ層１４２との密着度不足ではなく、インキ層１４２自体の強度不足であることが推測される。
【０１１０】
（インキ層１４２の発色性）
表１に示すように、実施例１〜６および比較例７〜１２では、計測された−ｂ値の絶対値が４５以上であった。これに対し、比較例１〜６では、−ｂ値の絶対値が４３以下であった。したがって、実施例１〜６および比較例７〜１２において、比較例１〜６と比較してインキ層１４２の発色性が良好であることが確認された。
さらに、実施例１〜６のうち実施例２〜６では、−ｂ値の絶対値が４６以上であった。これにより、実施例２〜６のインキ層１４２について、発色性がより良好であることが確認された。
また、詳細については省略するが、実施例１〜６および比較例１〜１２の缶体１をそれぞれ目視すると、実施例１〜６および比較例７〜１２の缶体１では、青色が問題なく発色していることが確認されたが、比較例１〜６の缶体１では、実施例１〜６および比較例７〜１２と比較して青色の発色が弱かった。
【０１１１】
以上のように、実施例１〜６の缶体１では、インキ層１４２の剥離耐性、白濁度、密着度および発色性の全てにおいて、良好であることが確認された。すなわち、実施例１〜６の缶体１では、比較例１〜１２と比較して、缶体１における美観の低下が抑制されることが確認された。さらに、実施例１〜６のうち実施例１〜５の缶体１では、インキ層１４２の剥離耐性が特に良好であり、また、実施例１〜６のうち実施例２〜６の缶体１では、インキ層１４２の発色性が特に良好であることが確認された。
この結果より、インキをオフセット印刷により容器基体１２に塗布する場合において、実施例１〜６のようにインキに含まれるマイクロカプセル粒子の平均粒子径ｄを、０．１以上５μｍ以下の範囲にすることが好ましいことが確認された。さらに、マイクロカプセル粒子の平均粒子径ｄを０．１以上５μｍ以下の範囲とした場合に、インキの全体量に対するマイクロカプセル粒子の含有量を２０ｗｔ％以上５０ｗｔ％以下の範囲とすることがより好ましいことが確認された。
【０１１２】
これに対し、比較例１〜６のようにマイクロカプセル粒子の平均粒子径ｄを０．０１μｍより小さい範囲とした場合には、実施例１〜６と比較して、インキ層１４２の発色性が低いことが確認された。また、比較例７〜１２のようにマイクロカプセル粒子の平均粒子径ｄを５μｍより大きい範囲とした場合には、実施例１〜６と比較して、インキ層１４２の剥離耐性が低く、インキ層１４２の白濁度が高いことが確認された。
【符号の説明】
【０１１３】
１…缶体、１０…容器、１２…容器基体、１４…塗膜、２０…蓋部材、５００…画像形成装置、５１０…ブランケットシリンダ、５１１…ブランケット、５２０…画像形成ユニット、５２１…インキ供給装置、５２２…転写部材、５３０…マンドレルホイル、５４０…保護層形成装置
【図１】
0005683530.tif 000003
【図２】
0005683530.tif 000004
【図３】
0005683530.tif 000005
【図４】
0005683530.tif 000006
【図５】
0005683530.tif 000007